Brevet FR3061188A1 — publié le 20180629

La présente invention se rapporte à des compositions de caoutchoucs renforcées par une charge renforçante, notamment destinées à la fabrication de pneumatiques ou de produits semi-finis pour pneumatiques, en particulier aux bandes de roulement de ces pneumatiques. Les compositions de caoutchoucs utilisées dans la fabrication de pneumatique comprennent habituellement des caoutchoucs naturels ou synthétiques qui sont des élastomères diéniques comportant des doubles liaisons carbone-carbone, également appelées insaturations, dans leur chaîne principale. La présence de ces doubles liaisons rend ces élastomères sensibles notamment à la thermo-oxydation, tel que par exemple des échauffements qui surviennent lors de l'utilisation du pneumatique. Ces échauffements peuvent conduire à des modifications des propriétés des compositions de caoutchouc et notamment à changer les propriétés mécaniques de ces compositions et le comportement des articles semi-finis les contenant. Par ailleurs, il est un objectif constant pour les industriels du pneumatique de trouver des solutions afin d'améliorer l'endurance des pneumatiques. Une solution envisagée consisterait à remplacer partiellement les élastomères utilisés classiquement par des élastomères comportant pas ou peu de doubles liaisons dans leur chaîne principale, tels que par exemple des copolymères d'éthylène et d'acétate de vinyle (copolymères EVA). Les copolymères EVA sont des copolymères thermoplastiques présentant un caractère élastomère. Ils sont principalement utilisés dans le domaine de l'emballage, de l'alimentaire et des adhésifs. Dans le domaine du pneumatique, le document EP1085049A2 décrit l'utilisation de copolymères EVA en quantité minoritaire par rapport aux élastomères diénique habituels pour améliorer l'adhérence de bandes de roulement pour pneumatiques d'hiver. En effet il est connu du document W02014/042943A1 que la présence de charges renforçantes, telles que la silice ou le noir de carbone, ont un effet néfaste sur la stabilité des copolymères EVA à haute température (température d'utilisation). Or, la présence de charges renforçantes est indispensable dans une composition de caoutchouc pour obtenir des pneumatiques ayant une bonne résistance à l'usure. Pour résoudre le problème lié à la présence de charges dans une composition comprenant des copolymères EVA, le document W02014/042943A1 enseigne l'ajout d'un polyamide dans 3061188 2 la composition, à un taux allant de 5 à 60 % en poids. Ces compositions présentent l'inconvénient d'être trop rigides et ne conviennent pas pour un usage pneumatique. Il existe donc toujours un besoin de produire des compositions ou des mélanges de caoutchoucs possédant des propriétés stables, telles que la rigidité par exemple, et cela 5 malgré les changements (variations) thermiques subits par les compositions ou mélanges durant leur utilisation. La demanderesse a découvert de façon surprenante, et contrairement à ce qu'il était connu, que des copolymères EVA pouvaient remplacer totalement ou en partie les élastomères diéniques habituels des compositions de caoutchouc pour pneumatiques. En 10 effet, une combinaison spécifique d'un copolymère à base d'au moins un monomère éthylène et d'au moins un monomère d'acétate de vinyle et d'un agent de couplage organosilane spécifique, en présence de charges renforçantes inorganiques, permettait d'obtenir des compositions présentant une rigidité qui évolue peu en fonction de la température tout en conservant une résistance aux grandes déformations et un bon 15 renforcement. Ainsi, l'invention a pour objet une composition de caoutchouc à base d'au moins : - un copolymère A à base d'au moins un monomère d'éthylène et d'au moins un monomère d'acétate de vinyle ; 20 - une charge renforçante inorganique ; - à titre d'agent de couplage entre ledit copolymère A et ladite charge renforçante inorganique un composé organosilane de formule (I) B-Z-Si(G1)(3_d)(G2)(d) (I) dans laquelle : 25 - B représente un groupe fonctionnel interagissant avec le copolymère A, le groupe B étant choisi parmi les groupes vinyliques, les atomes d'halogène, les groupes ct,13 énones insaturées, les groupes acryloxy, les groupes méthacryloxy, les groupes acrylamido, les groupes méthacrylamido et les groupes amino, 30 - Z représente un groupe espaceur formé d'une chaîne hydrocarbonée divalente comportant de 1 à 18 atomes de carbone et permettant de relier le groupe B à l'atome de silicium; - Gl identiques ou différents, représentent chacun un groupe hydrocarboné monovalent choisi parmi les alkyles, linéaires ou ramifiés, ayant de 1 à 18 atomes de carbone, les cycloalkyles ou les aryles, substitués ou non substitués, ayant de 5 à 18 atomes de 3061188 3 carbone, alkenyloxyles, substitués ou non substitués, ayant de 2 à 18 atomes de carbone, les groupes aryloxy ou aralkyloxy, substitués ou non substitués, ayant de 6 à 18 atomes de carbone ou un groupe monovalent se présentant sous la forme R1-(-0-(CJ2)a)b-0- dans 5 laquelle J représente un hydrogène, un groupe phényle ou un groupe alkyle ayant de 1 à 4 atomes de carbone, b est un nombre entier appartenant à l'intervalle 1 à 18 et a est un nombre entier appartenant à l'intervalle 1 à 6, et R1 étant choisi parmi les alkyles, linéaires ou ramifiés, substitués ou non substitués, ayant de 1 à 4 atomes de 10 carbone ou les alcoxyles, linéaires ou ramifiés, substitués ou non substitués, ayant de 1 à 4 atomes de carbone, - G2 identiques ou différents, représentent chacun un groupe monovalent choisi parmi le groupe hydroxyle (-OH), les alcoxyles, linéaires ou ramifiés, substitués ou non substitués, ayant de 1 à 18 15 atomes de carbone ; - d est égal à 1, 2 ou 3 ; et - un système de réticulation aux peroxydes. Préférentiellement, dans la composition telle que définie ci-dessus, la chaîne hydrocarbonée du groupe espaceur Z du composé organosilane de formule (I) est 20 interrompue par un ou plusieurs hétéroatomes choisis parmi 0, S et N. Préférentiellement, dans la composition telle que définie ci-dessus, le groupe espaceur Z du composé organosilane de formule (I) est choisie parmi les alkylènes en Cl-C18 linéaires ou ramifiés, les alkylarylènes en C7-C12 et les arylalkylènes en C7-C12, de préférence entre alkylènes en C1-C8 linéaires ou ramifiés, les alkylarylènes en C7-C10 et 25 les arylalkylènes en C7-C10. Préférentiellement, dans la composition telle que définie ci-dessus, laquelle le groupe Gl du composé organosilane de formule (I), identiques ou différents, est choisi parmi les alkyles, linéaires ou ramifiés, ayant de 1 à 10 atomes de carbone, les cycloalkyles ou les aryles, substitués ou non substitués, ayant de 5 à 10 atomes de carbone ou un groupe 30 monovalent se présentant sous la forme R1-(-0-(CJ2)a)b-0- dans laquelle J représente un hydrogène ou un groupe alkyle ayant de 1 à 4 atomes de carbone, b est un nombre entier appartenant à l'intervalle 1 à 4 et a est un nombre entier appartenant à l'intervalle 1 à 4, et R1 étant choisi parmi les alkyles, linéaires ou ramifiés, substitués ou non substitués, ayant de 1 à 4 atomes de carbone ou les alcoxyles, linéaires ou ramifiés, substitués ou non 35 substitués, ayant de 1 à 4 atomes de carbone et le groupe G2 du composé organosilane de formule (I), identiques ou différents, représente chacun un groupe monovalent choisi parmi 3061188 4 le groupe hydroxyle (-OH), les alcoxyles, linéaires ou ramifiés, substitués ou non substitués, ayant de 1 à 10 atomes de carbone. Préférentiellement, dans la composition telle que définie ci-dessus, l'agent de couplage est un composé organosilane de formule (I) dans laquelle : 5 - le groupe B est choisi parmi les atomes d'halogène (de préférence le brome), les groupes acryloxy, les groupes méthacryloxy, les groupes acrylamido, les groupes méthacrylamido et les groupes amino ; - Z représente un groupe espaceur formé d'une chaîne hydrocarbonée divalente et est choisie parmi les alkylènes en C1-C8 linéaires ou 10 ramifiés ; - Gl identiques ou différents, représentent chacun un groupe hydrocarboné monovalent choisi parmi les alkyles, linéaires ou ramifiés, ayant de 1 à 4 atomes de carbone ou un groupe monovalent se présentant sous la forme R1-(-0-(CJ2)a)b-0- dans laquelle J 15 représente un hydrogène ou un groupe alkyle ayant de 1 à 4 atomes de carbone, b est un nombre entier appartenant à l'intervalle 1 à 4 et a est un nombre entier appartenant à l'intervalle 1 à 4, et R1 étant choisi parmi les alkyles, linéaires ou ramifiés, substitués ou non substitués, ayant de 1 à 4 atomes de carbone ou les alcoxyles, linéaires ou 20 ramifiés, substitués ou non substitués, ayant de 1 à 4 atomes de carbone ; - G2, identiques ou différents, représentent chacun un groupe monovalent choisi parmi le groupe hydroxyle (-OH), les alcoxyles, linéaires ou ramifiés, substitués ou non substitués, ayant de 1 à 4 25 atomes de carbone ; et - d est égal à 1, 2 ou 3. Préférentiellement, dans la composition telle que définie ci-dessus, le taux molaire de monomère d'éthylène dans le copolymère A est supérieur ou égal à 51%, de préférence supérieur ou égal à 55%. 30 Préférentiellement, dans la composition telle que définie ci-dessus' le taux molaire de monomère d'éthylène dans le copolymère A va de 57% à 90%. Préférentiellement, dans la composition telle que définie ci-dessus, le copolymère A est constitué de monomère d'éthylène et de monomère d'acétate de vinyle. Préférentiellement, la composition telle que définie ci-dessus comprend un 35 mélange de copolymères A différents les uns des autres. 3061188 5 Préférentiellement, dans la composition telle que définie ci-dessus, le taux de copolymère ou du mélange de copolymères A est d'au moins 50 pce. Préférentiellement, dans la composition telle que définie ci-dessus, le taux de copolymère ou du mélange de copolymères A est égal à 100 pce. 5 Préférentiellement, la composition telle que définie ci-dessus comprend, en outre, un polymère C, différent du copolymère A, le polymère C étant un élastomère diénique. Préférentiellement, dans la composition telle que définie ci-dessus, l'élastomère diénique a un taux molaire de motif diénique inférieur à 15 %. 10 Préférentiellement, dans la composition telle que définie ci-dessus, le taux de charge renforçante inorganique est supérieur ou égal à 20 pce. Préférentiellement, dans la composition telle que définie ci-dessus, le taux du composé organosilane de formule (I) va de 0,2 à 12 pce. Préférentiellement, dans la composition telle que définie ci-dessus, le taux du 15 composé organosilane de formule (I) est supérieur ou égal à 1% en poids par rapport au poids de la charge renforçante inorganique. Préférentiellement, dans la composition telle que définie ci-dessus, le taux du composé organosilane de formule (I) va de 1% à 15% en poids par rapport au poids de la charge renforçante inorganique. 20 Préférentiellement, dans la composition telle que définie ci-dessus, la charge renforçante inorganique comprend de la silice. L'invention a aussi pour objet un article semi-fini pour pneumatique comprenant au moins une composition telle que décrite ci-dessus. L'invention a également pour objet un pneumatique comprenant au moins une 25 composition telle que définie ci-dessus ou comprenant au moins un article semi-fini pour pneumatique tel que décrit ci-dessus. I. MESURES ET TESTS UTILISES I-1) Essais de traction Ces essais permettent de déterminer les contraintes d'élasticité et les propriétés 30 à la rupture. Sauf indication différente, ils sont effectués conformément à la norme 3061188 6 française NF T 46-002 de septembre 1988. On mesure en seconde élongation (i.e. après un cycle d'accommodation) les modules sécants nominaux (ou contraintes apparentes, en MPa), à 50% d'allongement (notés MA50), à 100% d'allongement (notés MA100) et à 300% d'allongement (notés MA300). On mesure également les contraintes à la rupture (en 5 MPa). Toutes ces mesures de traction sont effectuées dans les conditions normales de température (23 ± 2°C) et d'hygrométrie (50 ± 5% d'humidité relative), selon la norme française NF T 40-101 de décembre 1979 et dans les conditions de température suivante : 100 ± 2°C. 1-2) Mesure de la surface spécifique BET 10 La surface spécifique BET est déterminée de manière connue par adsorption de gaz à l'aide de la méthode de Brunauer-Emmett-Teller décrite dans "The Journal of the American Chemical Society" Vol. 60, page 309, février 1938, plus précisément selon la norme française NF ISO 9277 de décembre 1996 (méthode volumétrique multipoints (5 points) - gaz: azote - dégazage: lheure à 160°C - domaine de pression relativep/po : 0.05 à 15 0.17). La surface spécifique CTAB est la surface externe déterminée selon la norme française NF T 45-007 de novembre 1987 (méthode B). II. DESCRIPTION DETAILLEE Ainsi, l'invention concerne une composition de caoutchouc à base d'au moins : - un copolymère A à base d'au moins un monomère d'éthylène et d'au 20 moins un monomère d'acétate de vinyle, de préférence le copolymère A étant présent à un taux supérieur ou égal à 50 pce, - une charge renforçante inorganique, - à titre d'agent de couplage entre ledit copolymère A et ladite charge renforçante inorganique un composé organosilane de formule (I) 25 B-Z-Si(G1)(3_c)(G2)(d) (I) dans laquelle : - B représente un groupe fonctionnel interagissant avec le copolymère A, le groupe B étant choisi parmi les groupes vinyliques, les atomes d'halogène, les groupes cc,I3 énones 30 insaturées, les groupes acryloxy, les groupes méthacryloxy, les groupes acrylamido, les groupes méthacrylamido et les groupes amino, - Z représente un groupe espaceur formé une chaîne hydrocarbonée divalente comportant de 1 à 18 atomes de 3061188 7 carbone et permettant de relier le groupe B à l'atome de silicium; - Gl identiques ou différents, représentent chacun un groupe hydrocarboné monovalent choisi parmi les alkyles, linéaires 5 ou ramifiés, ayant de 1 à 18 atomes de carbone, les cycloalkyles ou les aryles, substitués ou non substitués, ayant de 5 à 18 atomes de carbone, alkenyloxyles, substitués ou non substitués, ayant de 2 à 18 atomes de carbone, les groupes aryloxy ou aralkyloxy, substitués ou non substitués, 10 ayant de 6 à 18 atomes de carbone' ou un groupe monovalent se présentant sous la forme R1-(-0-(CJ2)a)b-0- dans laquelle J représente un hydrogène, un groupe phényle ou un groupe alkyle ayant de 1 à 4 atomes de carbones, b est un nombre entier appartenant à l'intervalle 1 à 18 et a est un 15 nombre entier appartenant à l'intervalle 1 à 6, et R1 étant un alkyle, linéaire ou ramifié, substitués ou non substitué, ayant de 1 à 4 atomes de carbone ou un alcoxyle, linéaire ou ramifié, substitué ou non substitué, ayant de 1 à 4 atomes de carbone, 20 - G2 identiques ou différents, représentent chacun un groupe monovalent choisi parmi le groupe hydroxyle (-OH), les alcoxyles, linéaires ou ramifiés, substitués ou non substitués, ayant de 1 à 18 atomes de carbone, - d est égal à 1, 2 ou 3 et 25 - un système de réticulation aux peroxydes. Dans la présente description, sauf indication expresse différente, tous les pourcentages (%) indiqués sont des pourcentages en masse. D'autre part, tout intervalle de valeurs désigné par l'expression « entre a et b» représente le domaine de valeurs allant de plus de « a» à moins de « b » (c'est-à-dire 30 bornes a et b exclues) tandis que tout intervalle de valeurs désigné par l'expression « de a à b» signifie le domaine de valeurs allant de «a » jusqu'à « b » (c'est-à-dire incluant les bornes strictes a et b). Dans la présente, lorsqu'on désigne un intervalle de valeurs par l'expression « de a à b », on désigne également et préférentiellement l'intervalle représenté par l'expression « entre a et b ». 35 L'abréviation « pce » (usuellement « phr » en anglais pour « per hundred part of rubber ») signifie parties en poids pour cent parties en poids d'élastomère (ou du total 3061188 8 des élastomères si plusieurs élastomères sont présents) ou caoutchouc présent dans la composition de caoutchouc. L'utilisation de cette unité est conventionnelle dans le domaine des compositions de caoutchouc. Par extension, pour les compositions de l'invention, l'abréviation « pce » signifiera également parties en poids pour cent parties en 5 poids de copolymère A. Lorsque la composition comprend, par exemple, un couplage de copolymère A et d' élastomère(s), la somme des taux massiques du copolymère A et du ou des élastomère(s) est égale à 100 pce et le taux massique des autres constituants de la composition est exprimé en pce par rapport aux 100 pce du copolymère A et du ou des élastomère(s). 10 Par « composition de caoutchouc à base de », il faut entendre une composition de caoutchouc comportant le mélange et/ou le produit de réaction des différents constituants utilisés, certains de ces constituants de base étant susceptibles de, ou destinés à réagir entre eux, au moins en partie, lors des différentes phases de fabrication de la composition, en particulier au cours de sa réticulation ou vulcanisation. 15 De façon usuelle dans la présente demande, on utilise indifféremment dans la présente description les termes « élastomère » et « caoutchouc ». Ces termes sont interchangeables. Par « polymère », on entend une macromolécule linéaire ou ramifiée ayant une séquence constituée de plusieurs unités répétitives (ou motif monomère), ces unités 20 répétitives pouvant avoir la même structure chimique ou une structure chimique différente (on parlera alors éventuellement de copolymère ou de terpolymère). Toutes les valeurs de température de transition vitreuse « Tg » sont mesurées de manière connue par DSC (Differential Scanning Calorimetry) selon la norme ASTM D3418 de 1999 sauf mention expresse différente. 25 On peut par exemple mesurer la quantité (en masse ou en mol) de chaque monomère à l'intérieur du polymère c'est-à-dire du copolymère A et du polymère C en utilisant les techniques connues de spectroscopie infrarouge à transformée de Fourrier et la norme 1S08985 de 1998. Selon l'invention, les produits carbonés mentionnés dans la description peuvent 30 être d'origine fossile ou biosourcés. Dans ce dernier cas, ils peuvent être, partiellement ou totalement, issus de la biomasse ou obtenus à partir de matières premières renouvelables issues de la biomasse. Sont concernés notamment les composés (tels que les monomères, les polymères), les réactifs et autres composants mentionnés dans la description, telles que les charges, etc. 3061188 9 o Copolymère A La composition de caoutchouc conforme à l'invention comprend au moins un copolymère A, de préférence à un taux supérieur ou égal à 50 pce, ledit copolymère A étant un copolymère à base d'au moins un monomère d'éthylène et d'au moins un 5 monomère d'acétate de vinyle. Par « copolymère à base d'au moins un monomère d'éthylène et d'au moins un monomère d'acétate de vinyle», on entend un polymère à base d'au moins un ou plusieurs monomères d'éthylène et d'au moins un ou plusieurs monomères d'acétate de vinyle. Ce type de copolymère est bien connu de l'homme du métier sous le nom de copolymère 10 EVA. Ce copolymère peut donc résulter de la polymérisation de monomères éthylène (monomères E) et de monomères d'acétate de vinyle (monomères VA). Il est entendu que d'autres monomères différents des monomères d'éthylène et d'acétate de vinyle peuvent être optionnellement présents dans le copolymère. Ce ou ces monomères différents (monomères X) présentent des fonctions polymérisables de réactivité identique ou 15 sensiblement identique avec les monomères E et les monomères VA et peuvent être distribués statistiquement le long de la chaîne du copolymère. Les monomère X peuvent être choisis parmi les esters d'acide carboxyliques insaturés tels que par exemples les acrylates d'alkyle en Cl-C10 ou les méthacrylates d'alkyles en Cl-C10, les alpha-oléfines telles que le propène, le 1-butène, 1-hexène, les 20 monomères porteurs d'une fonction époxyde, les monomères porteurs d'une fonction anhydride, les monomères porteurs d'une fonction acide carboxylique. Conviennent notamment à titre de monomère X, les monomères suivants : les acrylates d'alkyle en Cl-C10, les méthacrylates d'alkyle en Cl-C10, le méthacrylate de glycidyle, l'acrylate de glycidyle, l'anhydride maléique, les hémi-esters de l'anhydride maléique, l'acide acrylique 25 et l'acide méthacrylique. La composition conforme à l'invention peut comprendre un ou plusieurs copolymères A, c'est-à-dire un mélange ou un coupage de deux ou plusieurs copolymères A différents. Par exemple, la composition peut comprendre un copolymère d'éthylène et d'acétate de vinyle et un terpolymère d'éthylène/acétate de vinyle/monomère X ou bien 30 lorsque le copolymère A est constitué de monomère d'éthylène et d'acétate de vinyle, la composition peut comprendre des copolymères ayant des teneurs molaires en monomères d'éthylène différentes. Le copolymère A (ou le mélange de copolymères A) est (sont) le copolymère majoritaire de la composition de l'invention, c'est-à-dire qu'il(s) représente(nt) au moins 35 50% en poids du poids total des polymères de la composition. Autrement dit, le ou les 3061188 10 copolymères A est (sont) présent(s) dans la composition à un taux supérieur ou égal à 50 pce, de préférence strictement supérieur à 50 pce. Préférentiellement, le taux molaire de monomère d'éthylène dans le copolymère A est supérieur ou égal à 51%, de préférence supérieur ou égal à 55%. Plus 5 préférentiellement, le taux molaire de monomère d'éthylène dans le copolymère A va de 57% à 90%, de manière encore plus préférée va de 57% à 85%. Lorsque le copolymère A résulte de la copolymérisation de monomère d'éthylène, d'acétate de vinyle et d'un ou plusieurs monomères X, le pourcentage molaire du ou des monomères X (y compris celui des monomères X préférés ci-dessus) est 10 strictement inférieur à 5% ; préférentiellement le taux molaire de monomère d'éthylène est supérieur ou égal à 51%. De préférence, le pourcentage molaire du ou des monomères X (y compris celui des monomères X préférés ci-dessus) va de 0,1% à 5% ; le taux molaire de monomère d'éthylène est avantageusement supérieur ou égal à 51%. Préférentiellement, lorsque le copolymère A résulte de la copolymérisation de 15 monomère d'éthylène, d'acétate de vinyle et d'un ou plusieurs monomères X, le pourcentage molaire du ou des monomères X (y compris celui des monomères X préférés ci-dessus) est strictement inférieur à 5 % ; le taux molaire de monomère d'éthylène va avantageusement de 57% à 85%. Préférentiellement, le copolymère A est constitué de monomères d'éthylène et 20 de monomères d'acétate de vinyle. Autrement dit la somme des pourcentages molaires de monomères d'éthylène et de monomères d'acétate de vinyle dans le copolymère A est égale à 100%. Les copolymères A sont préférentiellement des polymères statistiques. Ils peuvent être notamment obtenus par polymérisation haute pression des monomères 25 correspondants avec les procédés connus de l'homme du métier. Ces copolymères peuvent être notamment obtenus selon les procédés décrits dans les documents EP0341499A2 et EP0307755A2. Les copolymères A décrits précédemment présentent une température de transition vitreuse Tg dans la très grande majorité des cas qui est négative (c'est-à-dire 30 inférieure à 0°C, mesurée à pression atmosphérique). La Tg des copolymères A décrits ci- dessus est mesurée de manière connue par DSC (Differential Scanning Calorinetry) selon la norme ASTM D3418 de 1999. Les copolymères A sont disponibles commercialement notamment auprès de fournisseurs tels que Arkema, E.I du Pont de Nemours and Company, Arlanxeo. 3061188 11 Selon un mode de réalisation de la composition selon l'invention, le taux de copolymère A ou du mélange de copolymères A dans la composition est égal à 100 pce. o Polymère C Selon un autre mode de réalisation de l'invention, la composition peut 5 comprendre, en outre, au moins un polymère C différent du ou des copolymères A. De préférence, ce polymère C est un élastomère diénique. Par élastomère « diénique » qu'il soit naturel ou synthétique, doit être compris un élastomère constitué au moins en partie (c'est-à-dire un homopolymère ou un copolymère) de monomère(s) diène(s) (i.e., porteur(s) de deux doubles liaisons carbone- 10 carbone, conjuguées ou non). Ces élastomères diéniques peuvent être classés dans deux catégories : « essentiellement insaturés » ou « essentiellement saturés ». On entend en général par « essentiellement insaturé », un élastomère diénique issu au moins en partie de monomères diènes conjugués, ayant un taux de motifs ou unités d'origine diénique (diènes 15 conjugués) qui est supérieur à 15% (% en mol) ; c'est ainsi que des élastomères diéniques tels que les caoutchoucs de butyle ou les copolymères de diènes et d'alpha-oléfines type EPDM n'entrent pas dans la définition précédente et peuvent être notamment qualifiés d'élastomères diéniques "essentiellement saturés" (taux de motifs d'origine diénique faible ou très faible, toujours inférieur à 15% (en mol)). Dans la catégorie des élastomères 20 diéniques "essentiellement insaturés", on entend en particulier par élastomère diénique « fortement insaturé » un élastomère diénique ayant un taux en mol de motifs d'origine diénique (diènes conjugués) qui est supérieur à 50% (en mol). Ces définitions étant données, on entend plus particulièrement par élastomère diénique susceptible d'être utilisé dans les compositions conformes à l'invention: 25 (a) - tout homopolymère d'un monomère diène conjugué, notamment tout homopolymère obtenu par polymérisation d'un monomère diène conjugué ayant de 4 à 12 atomes de carbone ; (b) - tout copolymère obtenu par copolymérisation d'un ou plusieurs diènes conjugués entre eux ou avec un monomère d'éthylène ou avec un ou plusieurs composés de vinyle 30 aromatique ayant de 8 à 20 atomes de carbone ; (c) - un copolymère ternaire obtenu par copolymérisation d'éthylène, d'une ci-oléfine ayant de 3 à 6 atomes de carbone avec un monomère diène non conjugué ayant de 6 à 12 atomes de carbone, comme par exemple les élastomères obtenus à partir d'éthylène, de 3061188 12 propylène avec un monomère diène non conjugué du type précité tel que notamment l'hexadiène-1,4, l'éthylidène norbornène, le dicyclopentadiène ; (d) - un copolymère d'isobutène et d'isoprène (caoutchouc butyle), ainsi que les versions halogénées, en particulier chlorées ou bromées, de ce type de copolymère. 5 Bien qu'elle s'applique à tout type d'élastomère diénique, l'homme du métier du pneumatique comprendra que ce mode de réalisation est de préférence mise en oeuvre avec des élastomères diéniques essentiellement insaturés, en particulier du type (a) ou (b) ci-dessus. Les élastomères diéniques peuvent avoir toute microstructure qui est fonction des 10 conditions de polymérisation utilisées, notamment de la présence ou non d'un agent modifiant et/ou randomisant et des quantités d'agent modifiant et/ou randomisant employées. Les élastomères diéniques peuvent être par exemple à blocs, statistiques, séquences, microséquencés, et être préparés en dispersion ou en solution ; ils peuvent être couplés et/ou étoilés ou encore fonctionnalisés avec un agent de couplage et/ou d'étoilage 15 ou de fonctionnalisation. Pour un couplage à une charge inorganique renforçante telle que silice, on peut citer par exemple des groupes fonctionnels silanol ou polysiloxane ayant une extrémité silanol (tels que décrits par exemple dans FR2740778A1 ou US6013718, et W02008/141702A1), des groupes alcoxysilane (tels que décrits par exemple dans FR2765882A1 ou US5977238), des groupes carboxyliques (tels que décrits par exemple 20 dans W001/92402A1 ou US6815473, W02004/096865A2 ou US2006/0089445) ou encore des groupes polyéthers (tels que décrits par exemple dans EP1127909A1 ou US6503973, W02009/000750A1 et W02009/000752A1). On peut aussi citer comme élastomères diéniques fonctionnels ceux préparés par l'utilisation d'un amorceur fonctionnel, notamment ceux portant une fonction amine ou 25 étain (voir par exemple W02010/072761A1). Comme autres exemples d'élastomères diéniques fonctionnalisés utilisable dans l'invention, on peut citer également des élastomères (tels que BR, NR ou IR) du type époxydés. De préférence, le polymère C est un élastomère diénique et a un taux molaire 30 de motif diénique inférieur à 15 °A. o Charge renforçante inorganique Comme indiqué précédemment, la composition de caoutchouc de l'invention comporte au moins une charge renforçante inorganique. 3061188 13 Par « charge inorganique renforçante », doit être entendu ici toute charge inorganique ou minérale, quelles que soient sa couleur et son origine (naturelle ou de synthèse), encore appelée charge « blanche », charge « claire » ou même charge « non-noire » (« non-black filler ») par opposition au noir de carbone ; cette charge 5 inorganique étant capable de renforcer à elle seule, sans autre moyen qu'un agent de couplage intermédiaire, une composition de caoutchouc destinée à la fabrication de bandages pneumatiques, en d'autres termes apte à remplacer, dans sa fonction de renforcement, un noir de carbone conventionnel de grade pneumatique. Une telle charge se caractérise généralement, de manière connue, par la présence de groupes hydroxyle 10 (-OH) à sa surface, nécessitant pour être utilisée à titre de charge renforçante l'emploi d'un agent ou système de couplage destiné à assurer une liaison chimique stable la charge et la matrice élastomérique. Comme charges renforçantes inorganiques conviennent notamment des charges minérales de type siliceuses, préférentiellement la silice (Si02). La silice utilisée peut être 15 toute silice renforçante connue de l'homme du métier, notamment toute silice précipitée ou pyrogénée présentant une surface BET ainsi qu'une surface spécifique CTAB toutes deux inférieures à 450 m2/g, de préférence de 30 à 400 m2/g, notamment entre 60 et 300 m2/g. A titres de silices précipitées hautement dispersibles (dites "HDS"), on citera par exemple les silices « Ultrasil 7000 » et « Ultrasil 7005 » de la société Evonik, les silices 20 « Zeosil 1165MP, 1135MP et 1115MP » ainsi que la silice « Zeosil Premium 200» de la société Solvay, la silice « Hi-Sil EZ150G » de la société PPG, les silices « Zeopol 8715, 8745 et 8755 » de la Société Huber, les silices à haute surface spécifique telles que décrites dans la demande WO 03/016387A1. Bien entendu, on entend également par charge renforçante inorganique des 25 mélanges de différentes charges inorganiques renforçantes, en particulier de silices hautement dispersibles telles que décrites ci-dessus ou un mélange de charges inorganique de type siliceuse et de charges inorganique non siliceuse. A titre de charges inorganiques non siliceuses, on peut citer les charges minérales du type alumineuses, en particulier de l'alumine (A1203) ou des (oxydes)hydroxydes d'aluminium, ou encore des oxydes de titane 30 renforçants, par exemple ceux décrits dans U56610261 et U56747087. Les charges inorganiques non siliceuses, lorsque présentes, sont minoritaires dans la charge renforçante. L'état physique sous lequel se présente la charge renforçante inorganique est indifférent, que ce soit sous forme de poudre, de microperles, de granulés, ou encore de 35 billes. 3061188 14 Préférentiellement, la charge renforçante inorganique comprend de la silice. Plus préférentiellement, la charge renforçante inorganique est constituée de silice. Il est entendu que l'homme du métier sait appliquer le taux de charge renforçante inorganique en fonction des applications visées de la composition de 5 caoutchouc. Selon un mode de réalisation, le taux de la charge renforçante, dans la composition de caoutchouc conforme à l'invention est supérieur ou égal à 20 parties en poids pour cent parties d'élastomère. De préférence, le taux de la charge renforçante, dans la composition de caoutchouc conforme à l'invention va de 30 à 80 parties en poids pour 10 cent parties d'élastomère. L'homme du métier comprendra qu'à titre de charge équivalente de la charge inorganique renforçante décrite dans le présent paragraphe, pourrait être utilisée une charge renforçante d'une autre nature, notamment organique telle que du noir de carbone, dès lors que cette charge renforçante serait recouverte d'une couche inorganique telle que silice, ou 15 bien comporterait à sa surface des sites fonctionnels, notamment hydroxyles, nécessitant l'utilisation d'un agent de couplage pour établir la liaison entre la charge et le ou les copolymère(s) A. A titre d'exemple, on peut citer par exemple des noirs de carbone pour pneumatiques tels que décrits par exemple dans les documents brevet W096/37547A2 et WO 99/28380A1. 20 o Noir de carbone Selon un mode de réalisation de l'invention, la composition de caoutchouc peut comprendre en outre une charge renforçante tel que du noir de carbone. Le noir de carbone, lorsqu'il est présent, peut être utilisé de préférence à un taux inférieur ou égal à 10 pce, de préférence inférieur ou égal à 5 pce. De préférence, le 25 taux de noir de carbone peut aller de 0,5 à 4 pce. Ces plages préférentielles s'appliquent à l'un quelconque des modes de réalisation de l'invention. Comme noirs de carbone conviennent tous les noirs de carbone, notamment les noirs conventionnellement utilisés dans les pneumatiques ou leurs bandes de roulement (noirs dits de grade pneumatique). Parmi ces derniers, on citera plus particulièrement les 30 noirs de carbone renforçants des séries 100, 200, 300, ou les noirs des séries 500, 600 ou 700 (grades ASTM), comme par exemple les noirs N115, N134, N234, N326, N330, N339, N347, N375, N550, N683, N772). Ces noirs de carbone peuvent être utilisés à l'état isolé, tels que disponibles commercialement, ou sous tout autre forme, par exemple comme support de certains des additifs de caoutchouterie utilisés. 3061188 15 o Agent de couplage organosilane de formule (I) Comme vu précédemment, la composition de caoutchouc de l'invention comporte, à titre d'agent de couplage entre ledit copolymère A et ladite charge renforçante inorganique, au moins un composé organosilane de formule (I) 5 B-Z-Si(G1)(3_d)(G2)(d) (I) dans laquelle : - B représente un groupe fonctionnel interagissant avec le copolymère A, le groupe B étant choisi parmi les groupes vinyliques, les atomes d'halogène, les groupes (413 énones insaturées, les groupes acryloxy, les 10 groupes méthacryloxy, les groupes acrylamido, les groupes méthacrylamido et les groupes amino, - Z représente groupe espaceur formé d'une chaîne hydrocarbonée divalente comportant de 1 à 18 atomes de carbone et permettant de relier le groupe B à l'atome de silicium; 15 - Gl identiques ou différents, représentent chacun un groupe hydrocarboné monovalent choisi parmi les alkyles, linéaires ou ramifiés, ayant de 1 à 18 atomes de carbone, les cycloalkyles ou les aryles, substitués ou non substitués, ayant de 5 à 18 atomes de carbone, alkenyloxyles, substitués ou non substitués, ayant de 2 à 18 atomes de carbone, les groupes aryloxy 20 ou aralkyloxy, substitués ou non substitués, ayant de 6 à 18 atomes de carbone, ou un groupe monovalent se présentant sous la forme R1-(-0- (CJ2)a)b-0- dans laquelle J représente un hydrogène, un groupe phényle ou un groupe alkyle ayant de 1 à 4 atomes de carbone, b est un nombre entier appartenant à l'intervalle 1 à 18 et a est un nombre entier 25 appartenant à l'intervalle 1 à 6, et R1 étant choisi parmi les alkyles, linéaires ou ramifiés, substitués ou non substitués, ayant de 1 à 4 atomes de carbone ou les alcoxyles, linéaires ou ramifiés, substitués ou non substitués, ayant de 1 à 4 atomes de carbone ; - G2 identiques ou différents, représentent chacun un groupe monovalent 30 choisi parmi le groupe hydroxyle (-OH), les alcoxyles, linéaires ou ramifiés, substitués ou non substitués, ayant de 1 à 18 atomes de carbone, - d est égal à 1, 2 ou 3. Par « agent de couplage » (charge renforçante inorganique/copolymère A), on entend dans le cadre de la présente description, un agent apte à établir une connexion 35 suffisante, de nature chimique et/ou physique, entre la charge inorganique renforçante et le copolymère A. 3061188 16 Un tel agent de couplage, au moins bifonctionnel, a comme formule générale simplifiée « Y-W- X », dans laquelle: - Y représente un groupe fonctionnel (fonction «Y ») qui est capable de se lier physiquement et/ou chimiquement à la charge renforçante inorganique, une telle liaison 5 pouvant être établie, par exemple, entre un atome de silicium de l'agent de couplage et les groupes hydroxyle (OH) de surface de la charge inorganique (par exemple les silanols de surface lorsqu'il s'agit de silice) ; - X représente un groupe fonctionnel (fonction «X ») capable de se lier physiquement et/ou chimiquement au copolymère A; 10 - W représente un groupe divalent permettant de relier « Y» et « X ». Les agents de couplage ne doivent en particulier pas être confondus avec de simples agents de recouvrement de la charge inorganique qui, de manière connue, peuvent comporter la fonction « Y» active vis-à-vis de la charge renforçante inorganique mais sont en tout cas dépourvus de la fonction « x» active vis-à-vis du copolymère A. 15 Ainsi, pour les composés organosilane de formule générale (I), l'homme du métier comprendra immédiatement que la fonction notée « x» dans la définition ci-dessus destinée à assurer la liaison avec le copolymère A est assurée par le groupe fonctionnel B tandis que la fonction notée « Y » dans la définition ci-dessus destinée à assurer la liaison avec la charge renforçante inorganique est assurée par les groupes silylés Si(G1)(3_d)(G2)(d) 20 et que le groupe espaceur « W » est assuré par le groupe Z qui est un groupe divalent permettant de relier le groupe fonctionnel B et les groupes silylés (G1)(3_d)(G2)(d) via l'atome de silicium. Par « groupe vinylique » au sens de la présente invention, on entend un groupe chimique répondant à la formule H2C HC-* dans laquelle le symbole (*) représente 25 le rattachement au groupe espaceur Z. Par « halogène » au sens de la présente invention, on entend un atome de fluor, chlore, brome ou iode ; de préférence de brome. Par « groupe ct,13 énone insaturée », on entend un groupe chimique répondant à la formule suivante R2 30 R4 3061188 17 dans laquelle : - le symbole (*) représente le rattachement au groupe espaceur Z, - R2, R3, R4, identiques ou différents représentent un atome d'hydrogène, un alkyle linéaire ou ramifié ayant de 1 à 4 atomes de carbone, un phényl substitué ou non 5 par un alkyle ayant de 1 à 4 atomes de carbone. Par « groupe acryloxy, méthacryloxy, acrylamido et méthacrylamido » on entend au sens de la présente invention un groupe chimique répondant à la formule suivante : R5 10 0 dans laquelle : - le symbole (*) représente le rattachement au groupe espaceur Z, 15 - R5 est un atome d'hydrogène (pour les groupe acryloxy et acrylamido) ou un méthyl (pour les groupes méthacryloxy et méthacrylamido), - T est un atome d'oxygène (pour les groupes acryloxy et méthacryloxy) ou un atome d'azote (pour les groupes acrylamido et méthacrylamido). Préférentiellement, dans l'agent de couplage organosilane de formule générale 20 (I), la chaîne hydrocarbonée du groupe espaceur Z est interrompue par un ou plusieurs hétéroatomes choisis par les atomes d'oxygène, de soufre et d'azote. Préférentiellement, dans l'agent de couplage organosilane de formule générale (I), la chaîne hydrocarbonée du groupe espaceur Z est choisie parmi les alkylènes en C1-C18 linéaires ou ramifiés, les alkylarylènes en C7-C12 et les arylalkylènes en C7-C12, 25 de préférence entre alkylènes en C1-C8 linéaires ou ramifiés, les alkylarylènes en C7-C10 et les arylalkylènes en C7-C10. Préférentiellement, dans l'agent de couplage organosilane de formule générale (I), Gl identiques ou différents, représentent chacun un groupe hydrocarboné monovalent choisi parmi les alkyles, linéaires ou ramifiés, ayant de 1 à 10 atomes de carbone, les 30 cycloalkyles ou les aryles, substitués ou non substitués, ayant de 5 à 10 atomes de carbone, ou un groupe monovalent se présentant sous la forme R1-(-0-(CJ2)a)b-0- dans laquelle J représente un hydrogène ou un groupe alkyle ayant de 1 à 4 atomes de carbone, b est un nombre entier appartenant à l'intervalle 1 à 4 et a est un nombre entier appartenant à l'intervalle 1 à 4, et R1 étant choisi parmi les alkyles, linéaires ou ramifiés, substitués ou 3061188 18 non substitués, ayant de 1 à 4 atomes de carbone ou les alcoxyles, linéaires ou ramifiés, substitués ou non substitués, ayant de 1 à 4 atomes de carbone ; G2 identiques ou différents, représentent chacun un groupe monovalent choisi parmi le groupe hydroxyle (-OH), les alcoxyles, linéaires ou ramifiés, substitués ou non substitués, ayant de 1 à 10 5 atomes de carbone, et d est égal à 1, 2 ou 3. Plus préférentiellement, dans l'agent de couplage organosilane de formule générale (I), Gl identiques ou différents, représentent chacun un groupe hydrocarboné monovalent choisi parmi les alkyles, linéaires ou ramifiés, ayant de 1 à 4 atomes de carbone, ou un groupe monovalent se présentant sous la forme R1-(-0-(CJ2)a)b-0- dans 10 laquelle J représente un hydrogène ou un groupe alkyle ayant de 1 à 4 atomes de carbone, b est un nombre entier appartenant à l'intervalle 1 à 4 et a est un nombre entier appartenant à l'intervalle 1 à 4, et R1 étant choisi parmi les alkyles, linéaires ou ramifiés, substitués ou non substitués, ayant de 1 à 4 atomes de carbone ou les alcoxyles, linéaires ou ramifiés, substitués ou non substitués, ayant de 1 à 4 atomes de carbone et G2 identiques ou 15 différents, représentent chacun un groupe monovalent choisi parmi le groupe hydroxyle (-OH), les alcoxyles, linéaires ou ramifiés, substitués ou non substitués, ayant de 1 à 4 atomes de carbone, et d est égal à 1, 2 ou 3. Préférentiellement, dans l'agent de couplage organosilane de formule générale (I), le groupe B est choisi parmi les atomes d'halogène (de préférence le brome), les 20 groupes acryloxy, les groupes méthacryloxy, les groupes acrylamido, les groupes méthacrylamido et les groupes amino. Avantageusement, les agents de couplage organosilane de formule générale (I) préférés sont ceux pour lesquels : - le groupe B étant choisi parmi les atomes d'halogène (de préférence), le brome, les 25 groupes acryloxy, les groupes méthacryloxy, les groupes acrylamido, les groupes méthacrylamido et les groupes amino ; - la chaîne hydrocarbonée du groupe Z est choisie parmi les alkylènes en C1-C8 linéaires ou ramifiés, les alkylarylènes en C7-C10 et les arylalkylènes en C7-C10 ; - Gl identiques ou différents, représentent chacun un groupe hydrocarboné 30 monovalent choisi parmi les alkyles, linéaires ou ramifiés, ayant de 1 à 10 atomes de carbone, les cycloalkyles ou les aryles, substitués ou non substitués, ayant de 5 à 10 atomes de carbone ou un groupe monovalent se présentant sous la forme R1-(-0-(CJ2)a)b-0- dans laquelle J représente un hydrogène ou un groupe alkyle ayant de 1 à 4 atomes de carbone, b est un nombre entier appartenant à l'intervalle 35 1 à 4 et a est un nombre entier appartenant à l'intervalle 1 à 4, et R1 étant choisi parmi les alkyles, linéaires ou ramifiés, substitués ou non substitués, ayant de 1 à 4 atomes de carbone ou les alcoxyles, linéaires ou ramifiés, substitués ou non substitués, ayant de 1 à 4 atomes de carbone ; 3061188 19 - G2 identiques ou différents, représentent chacun un groupe monovalent choisi parmi le groupe hydroxyle (-OH), les alcoxyles, linéaires ou ramifiés, substitués ou non substitués, ayant de 1 à 10 atomes de carbone, et - d est égal à 1, 2 ou 3. 5 Plus préférentiellement encore, les agents de couplage organosilane de formule générale (I) préférés sont ceux pour lesquels : - le groupe B est choisi parmi les atomes d'halogène (de préférence le brome), les groupes acryloxy, les groupes méthacryloxy, les groupes acrylamido, les groupes méthacrylamido et les groupes amino ; 10 - la chaîne hydrocarbonée du groupe Z est choisie parmi les alkylènes en C1-C8 linéaires ou ramifiés ; - Gl identiques ou différents, représentent chacun un groupe hydrocarboné monovalent choisi parmi les alkyles, linéaires ou ramifiés, ayant de 1 à 4 atomes de carbone ou un groupe monovalent se présentant sous la forme R1-(-0-(CJ2)a)b-0- 15 dans laquelle J représente un hydrogène ou un groupe alkyle ayant de 1 à 4 atomes de carbone, b est un nombre entier appartenant à l'intervalle 1 à 4 et a est un nombre entier appartenant à l'intervalle 1 à 4, et R1 étant choisi parmi les alkyles, linéaires ou ramifiés, substitués ou non substitués, ayant de 1 à 4 atomes de carbone ou les alcoxyles, linéaires ou ramifiés, substitués ou non substitués, ayant de 1 à 4 20 atomes de carbone ; - G2 identiques ou différents, représentent chacun un groupe monovalent choisi parmi le groupe hydroxyle (-OH), les alcoxyles, linéaires ou ramifiés, substitués ou non substitués, ayant de 1 à 4 atomes de carbone ; et - d est égal à 1, 2 ou 3. 25 Plus préférentiellement encore, les agents de couplage organosilane de formule générale (I) préférés sont ceux pour lesquels : - le groupe B est choisi parmi les atomes d'halogène (de préférence le brome), les groupes acryloxy, les groupes méthacryloxy, les groupes acrylamido, les groupes méthacrylamido et les groupes amino ; 30 - la chaîne hydrocarbonée du groupe Z est choisie parmi les alkylènes en C1-C8 linéaires ou ramifiés ; - Gl identiques ou différents, représentent chacun un groupe hydrocarboné monovalent choisi parmi le méthyle, l'éthyle, le propyle, le butyle ; - G2 identiques ou différents, représentent chacun un groupe hydrocarboné 35 monovalent choisi parmi le méthoxy, l'éthoxy, le propyloxy, le butyloxy et l'hydroxyle (-OH) ; et - d est égal à 1, 2, 3, de préférence est égal à 3. 3061188 20 Préférentiellement, les agents de couplage organosilane de formule (I) qui conviennent à l'invention sont : le 4-b romobutyltrim éthoxy sil ane, le 7-b romoheptyltriméthoxy sil ane, le 5 -b romop entyltriméthoxy sil ane, le 3 -b romopropyltrim éthoxy sil ane, le 5 11 -bromoundecyltriméthoxy sil ane, le 3 -chl oroi s obutyltriméthoxy sil ane, le (p-chlorométhyl)phenyltriméthoxysilane, le chlorométhyltri éthoxy sil ane, le chlorométhyltrii sopropyl silane, le chlorométhyltriméthoxy sil ane, le 3 -chloropropryltri éthoxy sil ane, le 3 -chl oropropryltriméthoxy sil ane, le 11 -chloroundecyltriéthoxy sil ane, le 11 -chl orooundecyltriméthoxy sil ane, 10 le 3 -iodopropryltriméthoxy sil ane, le chl orom éthylm éthyl di éthoxy sil ane, le 3 -chloropropylméthyl di éthoxy sil ane, le 3 -chloropropylméthyldii sopropoxysilane, le 3 -chloropropylméthyl diméthoxy sil ane, le (3 -iodopropyl)méthyldii sopropoxy sil ane, le 3 -acryl ami dopropyltriméthoxy silane, l' acryloxym éthyltrim éthoxy sil ane, l' (acryl oxyméthyl)phényléthyltriméthoxy sil ane, le (3 -acryloxypropyl)triméthoxy sil ane, 15 le (3 -méthacrylami dopropyl)triéthoxy sil ane, le méthacryl oxyméthyltri éthoxy sil ane, le m éthacryl oxyméthyltrim éthoxy sil ane, le méthacryloxypropyltriéthoxysilane, le méthacryloxypropyltriisopropoxysilane, le méthacryl oxypropyltriméthoxy sil ane, le méthacryloxypropyltri s(methoxyethoxy)silane, le 3-(acryloxypropyl)méthyldiéthoxysilane, le 3-(acryloxypropyl)méthyldiméthoxysilane, 20 le (méthacryloxyméthyl)methyldiéthoxy silane, le (méthacryloxyméthyl)methyldiméthoxysilane, le méthacryloxypropylméthyldiéthoxy silane, le méthacryloxypropylméthyldiméthoxysilane, le 3-(acryloxypropyl)diméthylméthoxysilane, le (méthacryloxyméthyl)diméthyl éthoxy sil ane, le 25 méthacryloxypropyldiméthyléthoxysilane, le méthacryloxypropyldiméthylméthoxysilane, le 4-aminobutyltriéthoxy sil ane, le 4-amino-3,3 -diméthylbutyltrim éthoxy sil ane, le 3 -aminopropyl éthoxy sil ane, le 3 -aminopropyltriméthoxy sil ane, le 3-aminopropyltri(méthoxyéthoxyéthoxy)silane, le 11-aminoundecyltriéthoxysilane, le 4-amino-3,3 -diméthylbutylméthyldiméthoxy sil ane et le 30 3 -aminopropylméthyl di éthyl oxy sil ane. Plus préférentiellement, les agents de couplage organosilane de formule (I) qui conviennent à l'invention sont : le 4-bromobutyltriméthoxy silane, le 7-bromoheptyltriméthoxy silane, le 5-bromopentyltriméthoxy silane, le 3-bromopropyltriméthoxy silane, le chlorométhyltriéthoxy silane, le chlorométhyltriisopropylsilane, le chlorométhyltriméthoxysilane, le 3-chloropropryltriéthoxy silane, le 3-chloropropryltriméthoxy silane, le 3-iodopropryltriméthoxysilane, le 3-acrylamidopropyltriméthoxy silane, 35 3061188 21 l'acryloxyméthyltriméthoxysilane, le (3 - acryloxypropyl)triméthoxy silane, le (3-méthacrylamidopropyl)triéthoxysilane, le méthacryloxyméthyltriéthoxysilane, le m éthacryl oxym éthyltrim éthoxy sil ane, le m éthacryl oxypropyltri éthoxy silane, le méthacryloxypropyltriisopropopysilane, le méthacryloxypropyltriméthoxysilane, le 5 méthacryloxypropyltris(methoxyethoxy)silane, le 4-aminobutyltriéthoxysilane, le 4-amino-3 ,3 -diméthylbutyltrim éthoxy sil ane, le 3 -aminopropyl éthoxy sil ane et le 3 -aminopropyltriméthoxy sil ane. Plus préférentiellement encore, les agents de couplage organosilane de formule (I) qui conviennent à l'invention sont : le 4-bromobutyltriméthoxysilane, 10 le 7-bromoheptyltriméthoxysilane, le 5-bromopentyltriméthoxysilane, le 3-bromopropyltriméthoxysilane, le 3-acrylamidopropyltriméthoxysilane, l'acryloxyméthyltriméthoxysilane, le (3-acryloxypropyl)triméthoxysilane, le (3-méthacrylamidopropyl)triéthoxysilane, le méthacryloxyméthyltriéthoxysilane, le méthacryloxyméthyltriméthoxysilane, 15 le méthacryloxypropyltriéthoxysilane, le méthacryloxypropyltriméthoxysilane, le 4-aminobutyltriéthoxysilane, le 3-aminopropyléthoxysilane et le 3-aminopropyltriméthoxysilane. L'utilisation d'un organosilane de formule générale (I) spécifique en tant qu'agent de couplage permet d'obtenir des compositions dont la matrice élastomérique 20 comprend majoritairement un ou plusieurs copolymères A tels que décrits ci-dessus, et qui présentent notamment de bonnes propriétés de renforcement. Il est bien entendu que l'homme du métier sait ajuster le taux de l'agent de couplage organosilane de formule générale (I) en fonction du taux de charge renforçante inorganique utilisée dans les compositions conforme à l'invention. 25 Préférentiellement, le taux d'agent de couplage organosilane de formule générale (I) va de 0,2 à 12 pce, de préférence de 0,5 à 8 pce. Préférentiellement, le taux d'agent de couplage organosilane de formule générale (I) est supérieur ou égal à 1% en poids par rapport au poids de la charge renforçante inorganique. De préférence, le taux d'agent de couplage organosilane de 30 formule générale (I) va de 1% à 15% en poids par rapport au poids de la charge renforçante inorganique. Les agents de couplage organosilane de formule générale (I) et leurs procédés d'obtention sont bien connus de l'homme du métier et sont disponibles commercialement auprès de Gelest, Evonik et Bluestar. 3061188 22 o Additifs divers Les compositions de caoutchouc conformes à l'invention peuvent comporter également tout ou partie des additifs usuels habituellement utilisés dans les compositions de caoutchouc notamment destinées à la fabrication d'articles semi-fini, tel que des bandes 5 de roulement, et finis tels que des pneumatiques, comme par exemple des pigments, des agents de protection tels que cires anti-ozone comme par exemple de la paraffine, des antiozonants chimiques, des anti-oxydants, des agents anti-fatigue et des plastifiants. o Système de réticulation aux peroxydes Comme précisé précédemment, la composition de l'invention comprend au 10 moins un système de réticulation aux peroxydes. Par « système de réticulation aux peroxydes », on entend l'utilisation d'un ou de plusieurs peroxydes destinés à réticuler un polymère, notamment un copolymère et/ou un élastomère. Le ou les peroxydes forme(nt) lors de son (leur) activation des radicaux libres sur le copolymère, notamment sur le ou les élastomères, ce qui permet la réticulation 15 des chaînes du copolymère (de l'élastomère) sans que le(s) peroxyde(s) s'intègre(nt) dans ces chaînes. Les peroxydes sont bien connus de l'homme du métier. Parmi les peroxydes, bien connus de l'homme de l'art, il est préférable d'utiliser pour l'invention au moins un peroxyde choisi dans la famille des peroxydes organiques. Par peroxyde organique, on entend toute molécule hydrocarbonée comprenant une fonction 20 de type peroxy 0-0. Par exemple, les peroxydes organiques utiles sont ceux qui se décomposent rapidement dans l'intervalle de température de 140°C à 220°C. Les peroxydes organiques peuvent être avantageusement choisis parmi les familles des peroxydes de dialkyle ou les peroxyesters. En particulier, le ou les peroxyde(s) organique(s) peut (peuvent) être choisi(s) parmi le 2-éthylperhexanoate de tert-butyle, le 25 peroxyde de dicumyle, le peroxyde de benzoyle, le peroxyde de dibenzoyle, le peroxyde de ditertbutyle, le peroxyde de tert-butylcumyle, le 2,5-bis (tert-butylperoxy)-2,5- diméthylhexane, et les mélanges de ces derniers. Il existe dans le commerce divers produits conditionnés, connus sous leurs marques de fabrique; on peut citer: le « Dicup » de la société Hercules Powder Co., le « 30 Perkadox Y12» de la Société Noury van der Lande, le « Peroximon F40 » de la société Montecatini Edison S.p.A., le « Trigonox » de la Société Noury van der Lande, le « Varox » de la société R.T.Vanderbilt Co., ou encore le « Luperko », de la société Wallace & Tiernan, Inc. 3061188 23 Préférentiellement, la quantité de peroxydes à utiliser pour les besoins de l'invention est inférieure ou égale à 3 pce. De préférence, la quantité de peroxydes dans la composition est comprise dans un domaine allant de 0,1 à 3 pce. Plus préférentiellement, la quantité de peroxydes dans la composition est comprise dans un domaine allant de 5 0,2 à 2 pce. Le système de réticulation aux peroxydes peut comprendre en outre un coagent et ou un solvant tels que ceux décrits notamment dans le document W02011/067504. o Fabrication des compositions conforme à l'invention Les compositions de caoutchouc de l'invention sont fabriquées dans des 10 mélangeurs appropriés, en utilisant deux phases de préparation successives selon une procédure générale bien connue de l'homme du métier. La première phase (non-productive) est conduite préférentiellement en plusieurs étapes thermomécaniques. Au cours d'une première étape on introduit, dans un mélangeur approprié tel qu'un mélangeur interne usuel, le copolymère A à base de 15 monomères d'éthylène et de monomères d'acétate de vinyle, éventuellement un ou plusieurs élastomère(s) différents du copolymère A à base de monomères d'éthylène et de monomères d'acétate de vinyle, la ou les charges renforçantes inorganiques, l'agent de couplage organosilane de formule (I) et/ou d'autres ingrédients à l'exception du système de réticulation aux peroxydes, à une température comprise entre 20°C et 100°C et, de 20 préférence, entre 25°C et 100°C. Après quelques minutes, préférentiellement de 0,5 à 2 min et une montée de la température pour atteindre 100°C, les autres ingrédients (c'est-à-dire, ceux qui restent si tous n'ont pas été mis au départ) sont ajoutés en une fois ou par parties, à l'exception du système de réticulation aux peroxydes durant un mélangeage allant de 20 secondes à quelques minutes. La durée totale du malaxage, dans 25 cette phase non-productive, est de préférence comprise entre 2 et 10 minutes à une température inférieure ou égale à 180°C, et préférentiellement inférieure ou égale à 170°C et sous pression de quelques bar (1 bar= 100000Pa). L'homme du métier sait adapter la pression en fonction du mélangeur utilisé. Après refroidissement du mélange ainsi obtenu, on incorpore alors le système 30 de réticulation aux peroxydes à basse température (typiquement inférieure à 100°C), généralement dans un mélangeur externe tel qu'un mélangeur à cylindres ; le tout est alors mélangé (deuxième phase dite phase productive) pendant quelques minutes, par exemple entre 5 et 15 min. L'homme du métier sait choisir le système de réticulation aux peroxydes approprié en fonction des copolymères et polymères utilisés et de la température à laquelle 35 s'effectue la réticulation. 3061188 24 La composition finale ainsi obtenue est ensuite calandrée, par exemple sous la forme d'une feuille ou d'une plaque, notamment pour une caractérisation au laboratoire, ou encore extrudée, pour former par exemple un profilé de caoutchouc utilisé pour la fabrication de semi-finis afin d'obtenir des produits tels qu'une bande de roulement. Ces 5 produits peuvent ensuite être utilisés pour la fabrication de pneumatiques, selon les techniques connues de l'homme du métier. La réticulation (ou cuisson) est conduite de manière connue à une température généralement comprise entre 130°C et 200°C, sous pression de quelques dizaines de bar, pendant un temps suffisant qui peut varier par exemple entre 5 et 90 min en fonction 10 notamment de la température de cuisson, du système de réticulation adopté, de la cinétique de réticulation de la composition considérée ou encore de la taille du pneumatique. o Article semi-fini pour pneumatique Un autre objet de la présente invention concerne un article semi-fini pour pneumatique comprenant au moins une composition de caoutchouc réticulable (à réticuler) 15 (apte ou réticulée) telle que définie ci-dessus ou susceptible d'être obtenue par le procédé décrit ci-dessus. Un produit semi-fini est un produit en caoutchouc destiné à la fabrication de pneumatique. Ce peut être tout type bande de gommes, telle que notamment des bandes de roulement, des sous-couches, des nappes d'armature de sommet (par exemple des nappes 20 de travail, des nappes de protection ou des nappes de frettage), de nappes d'armature de carcasse, des nappes de flancs, des nappes de bourrelets, des nappes de protecteurs, des nappes de sous-couches, des nappes de blocs de caoutchouc et autres nappes assurant l'interface entre les zones précitées des pneumatiques. De préférence, l'article semi-fini est une bande de roulement. 25 o Pneumatique L'invention a également pour objet un pneumatique comprenant au moins un article semi-fini pour pneumatique tel que mentionné ci-dessus ou comprenant au moins une composition telle que définie ci-dessus. Le pneumatique selon l'invention peut être destiné à équiper notamment les 30 véhicules sans moteur tels que les bicyclettes, les véhicules à moteur de type tourisme, les SUV (Sport Utility Vehicles), les deux roues (notamment les motos), les avions, les véhicules industriels choisis parmi les camionnettes, les poids-lourds (c'est-à-dire le métro, les bus, les engin routiers (camions et remorques)), les véhicules hors la route, tels que les engins agricoles ou de génie civil, les autres véhicules de transports ou de manutention. 3061188 25 III. EXEMPLES Les exemples qui suivent permettent d'illustrer l'invention, cette dernière ne saurait cependant être limitée à ces seuls exemples. III-1) Préparation des compositions: 5 On procède pour les essais qui suivent à la préparation des compositions de la manière suivante : on introduit dans un mélangeur interne, rempli à 70% et dont la température initiale de cuve est d'environ 50°C, le ou les copolymères et polymères, la charge renforçante inorganique (silice), l'agent de couplage puis, après une à deux minutes de malaxage, les divers autres ingrédients à l'exception du système de réticulation ou du 10 système de vulcanisation. On conduit alors un travail thermomécanique (phase non- productive) en une étape (durée totale du malaxage égale à environ 5 min), jusqu'à atteindre une température maximale de « tombée » d'environ 165°C à pression atmosphérique. On récupère le mélange ainsi obtenu, on le refroidit puis on ajoute le système 15 de réticulation (peroxydes) ou de vulcanisation (soufre et accélérateur) sur un mélangeur externe (homo-finisseur) à 70°C, en mélangeant le tout (phase productive) pendant environ 5 à 6 min. Les compositions ainsi obtenues sont ensuite calandrées soit sous la forme de plaques (épaisseur de 2 à 3 mm) ou de feuilles fines de caoutchouc pour la mesure de leurs 20 propriétés physiques ou mécaniques après cuisson, soit sous la forme de profilés utilisables directement, après découpage et/ou assemblage aux dimensions souhaitées, par exemple comme produits semi-finis pour pneumatiques, en particulier comme bandes de roulement de pneumatiques. Pour pouvoir être utilisées dans des pneumatiques, les compositions de 25 caoutchouc doivent présenter un certain nombre de propriétés, dont notamment une rigidité qui évolue peu en fonction de la température, un bon renforcement et une bonne contrainte à la rupture. Plus particulièrement, pour la composition de la présente invention, ces propriétés sont obtenues lorsque : 30 (a) le rapport des modules sécants nominaux à 50% d'allongement (MASO) mesuré à 23°C et à 100°C est inférieur ou égal à 2 soit ((MASO (à 23°C)/MASO (à 100°C) 3) ; (d) le rapport du module sécant nominal à 300 % d'allongement (MA 300) mesuré à 100°C et du module sécant nominal à 100 % d'allongement 10 (MA 100) mesuré à 100°C est supérieur ou égal à 3 soit ((MA300 (à 100°C)/MA100 (à 100°C) > 3) ; (e) une contrainte nominale à la rupture strictement supérieure à 12,5 MPa ; (f) un module sécant nominal à 300% d'allongement mesuré à 23°C 15 (MA300) strictement supérieure à 7,5 MPa. Les mesures (a) et (b) concernent l'évolution de la rigidité en fonction de la température. Les mesures (c) et (d) concernent les propriétés de renforcement à une faible température (23°C) et à une température élevée (100°C) respectivement. La mesure (e) représente la résistance aux grandes déformations. La mesure (f) concerne la rigidité de la 20 composition de caoutchouc. La composition T1 est une composition témoin classiquement utilisée et commercialisée pour la fabrication de bande de roulement de pneumatiques. Elle remplit les critères (a) à (f) énumérés ci-dessus, donc possède les propriétés recherchées pour une utilisation en pneumatique. 25 On a recherché à obtenir ces propriétés, voire à en améliorer certaines, en modifiant l'élastomère utilisé. Ces modifications sont détaillées dans les essais A. Les essais B à E illustrent d'autres modes de réalisation de l'invention. Les taux des différents constituants des compositions présentées dans les différents tableaux sont exprimés en pce. On rappelle que pce signifie partie en poids pour 30 cent parties en poids d'élastomère. Cette unité est conventionnellement utilisée dans les compositions de caoutchouc. Par extension, elle est aussi utilisée dans les compositions de l'invention où elle signifie, par analogie, partie en poids pour cent parties en poids de copolymère A. 3061188 27 III-2) Essai A: Les exemples présentés dans le tableau 1 ont pour objet de comparer les différentes propriétés de caoutchouterie de la composition Cl conforme à l'invention à une série de compositions témoins (Ti à T4). Les résultats des propriétés mesurées après 5 cuisson sont présentés au tableau 2. Les taux des différents constituants des compositions présentées dans le tableau 1 sont exprimés en pce. Tableau 1 : Composition Tl T2 T3 T4 Cl Elastomère (1) 100 100 (-) (-) (-) Copolymère Al (2) (-) (-) 100 100 100 Silice (3) 45 45 45 45 45 Agent de couplage (4) 4,5 4,5 (-) 4,5 (-) Agent de couplage (5) (-) (-) (-) (-) 4,5 Système de réticulation (6) 1,5 (-) (-) (-) (-) Système de réticulation (7) (-) 1,5 1,5 1,5 1,5 (1) Elastomère styrène-butadiène SBR comprenant 27% de styrène et dans la partie 10 polybutadiène 24% de motifs -1,2 (vinyle), 28% de motifs -1,4 cis et 48% de motifs -1,4 trans ; sa température de transition vitreuse Tg, mesurée par DSC (Differential Scanning Calorimetry) selon la norme ASTM D3418 de 1999 est égale à - 48°C; (2) Copolymère Ai: Copolymère éthylène/acétate de vinyle (EVA) commercialisé par 15 Arkema sous la référence Evatane 42-60. Le copolymère Al a un pourcentage molaire de monomère d'éthylène (E) égal à 81% et un pourcentage molaire de monomère d'acétate de vinyle (VA) égal à 19%. Il présentant un MFI à 190°C allant de 65 à 85 g/10 mn (MIT =Melt Flow Index et mesuré selon la norme ASTM ISO 1133 de 2011) et une température de fusion Tf, mesurée selon la norme ISO 11357de 20 2013 égale à 48°C; (3) Silice « 160 MP » commercialisée par Solvay et dont la surface spécifique BET mesurée la méthode décrite au paragraphe I-2) est de 160 m2 1g; (4) Agent de couplage organosilane polysulfure: tétrasulfure de bis(3-triéthoxysilpropyl) (TESPT) commercialisé par Evonik sous la référence « S169»; 3061188 28 (5) Agent de couplage organosilane de formule (I) : méthacryloxypropyltriméthoxysilane commercialisé par Gelest (n°CAS : 2530-85-O); (6) Système de vulcanisation au soufre comprenant 1,5 pce de soufre et 1,5 pce 5 d'accélérateur N-cyclohexy1-2-benzothiazyl-sulfénamide (CBS). L'accélérateur est commercialisé sous le nom de « Santocure CBS » par Flexys ; (7) Système de réticulation : peroxyde de dicumyle (DICUP) commercialisé par Sigma Aldrich. La composition témoin T2 diffère de la composition témoin Ti par la nature de 10 l'agent de réticulation. Le système de réticulation au soufre (vulcanisation) de la composition témoin Ti a été remplacé par une réticulation aux peroxydes. La composition témoin T3 diffère de la composition témoin T2 par le fait qu'elle ne comprend pas d'agent de couplage. En outre, la nature chimique de l'élastomère est différente. L'élastomère styrène-butadiène (SBR) de la composition témoin T2 a été 15 remplacé par un copolymère à base d'éthylène et d'acétate de vinyle (EVA) (copolymère Al). La composition témoin T4 diffère de la composition de la composition témoin T3 par la présence d'un agent de couplage habituellement utilisé pour les compositions de caoutchouc. Il s'agit d'un organosilane polysulfure. 20 La composition selon l'invention (Cl) diffère de la composition T4 par la nature de l'agent de couplage. L'agent de couplage organosilane polysulfure habituellement utilisé dans les compositions de caoutchouc, destinées notamment aux pneumatiques a été remplacé par un composé organosilane de formule (I). Les propriétés des compositions obtenues après cuisson (environ 20 min à 25 170°C) sont présentées dans le tableau 2 qui suit. 3061188 29 Tableau 2 Composition N° Tl T2 T3 T4 Cl MA50 (à 23°C)/MA50 (à 100°C) 1,0 0,9 2,1 9,7 1,7 MA100 (à 23°C)/MA100 (à 100°C) 1,1 1,0 1,9 9,9 1,7 MA300 (à 23°C)/MA100 (à 23°C) 4,3 NC 2,2 2,5 3,2 MA300 (à 100°C)/MA100 (à 100 °C) 4,2 NC 2,8 1,5 3,5 Contrainte nominale à la rupture en MPa (à 23°C) 21,4 12,3 20,8 10,0 21,4 MA300 en MPa (à 23°C) 9,7 NC 7,2 6,7 17,9 NC : non communiqué car il n'a pas été possible d'effectuer les mesures. Par rapport à la composition témoin Ti, la composition témoin T2 a une rigidité trop forte et se casse avant même que ne soit effectuée la mesure du module MA 5 300. Cette composition n'est pas acceptable pour un usage dans un pneumatique. En remplaçant l'élastomère SBR par un copolymère EVA et en supprimant l'agent de couplage, on obtient la composition témoin T3 qui, par rapport à la composition témoin T2, présente une évolution de la rigidité en température moins bonne que la composition témoin T2 mais cependant acceptable (conditions (a) et (b) respectées). La 10 contrainte à la rupture de la composition témoin T3 a été améliorée par rapport à celle de la composition témoin T2, et est à un niveau acceptable pour l'utilisation considérée (condition (e) respectée). Le renforcement à 23°C et à 100°C est nettement amélioré par rapport à celui de la composition témoin T2 ; toutefois le niveau recherché n'est pas atteint (conditions (c) et (d) non respectées). Il en est de même pour la rigidité (condition (f) non 15 respectée). Cette composition témoin T3 ne présente pas l'ensemble des propriétés recherchées. Un agent de couplage habituellement utilisé dans les compositions de caoutchouc, destinées aux pneumatiques, tel que l'organosilane tétrasulfure de bis(3- triéthoxysilylpropyl), a été ajouté dans la composition témoin T3 (on obtient la 20 composition témoin T4). Comme attendu, les propriétés de renforcement à 23°C (condition (c)) de la composition témoin T4 ont été améliorées par rapport à celle de la composition témoin T3. Toutefois, toutes les autres propriétés ont été dégradées et cette composition témoin T4 ne peut pas convenir à un usage pneumatique. 3061188 30 De manière surprenante en remplaçant l'agent de couplage l'organosilane tétrasulfure par un agent de couplage organosilane de formule (I), on constate que la composition Cl selon l'invention présente l'ensemble des propriétés recherchées En effet, la composition Cl selon l'invention présente une rigidité qui n'évolue pas ou peu en 5 fonction de la température (conditions (a) et (b) respectées), de bonnes propriétés de renforcement à 23°C et 100°C (conditions (c) et (d) respectées), une bonne contrainte à la rupture et une bonne rigidité (conditions (e) et (f) respectées respectivement). Les propriétés de rigidité de la composition Cl selon l'invention sont même supérieures à celle de la composition témoin Ti. 10 III-3) Essai B: Les exemples présentés dans le tableau 3 ont pour objet de montrer les propriétés de caoutchouterie des compositions conformes à l'invention Cl et C2 en fonction du taux d'agent de couplage organosilane de formule générale (I) utilisé. Les résultats des propriétés mesurées après cuisson sont présentés au tableau 4 et sont 15 comparés aux résultats de la composition témoin T3 précédemment décrite. Les taux des différents constituants des compositions Cl, C2 et T3 présentés dans le tableau 3 sont exprimés en pce. Toutes les compositions ont la même fraction volumique de silice (16%). Seul, le taux d'agent de couplage varie. Tableau 3 Composition T3 Cl C2 Copolymère Al (1) 100 100 100 Silice (2) 45 45 43 Agent de couplage (3) (-) 4,5 0,9 Système de réticulation (4) 1,5 1,5 1,5 Pourcentage massique d'agent de 0 % 10 % 2 % couplage par rapport à la masse de silice 20 (1) Copolymère Ai: Copolymère éthylène/acétate de vinyle (EVA) commercialisé par Arkema sous la référence Evatane 42-60. Le copolymère Al a un pourcentage molaire de monomère d'éthylène (E) égal à 81% et un pourcentage molaire de monomère d'acétate de vinyle (VA) égal à 19%. Il présentant un MFI à 190°C allant de 65 à 85 g/10 mn (MIT =Melt Flow Index et mesuré selon la norme ASTM ISO 25 1133 de 2011) et une température de fusion Tf, mesurée selon la norme ISO 11357de 2013 égale à 48°C; 3061188 31 (2) Silice « 160 MP » commercialisée par Solvay et dont la surface spécifique BET mesurée la méthode décrite au paragraphe 1-2) est de 160 m2 1g; (3) Agent de couplage organosilane de formule (I) : méthacryloxypropyltriméthoxysilane commercialisé par Gelest 5 (n°CAS : 2530-85-0); (4) Système de réticulation : peroxyde de dicumyle (DICUP) commercialisée par Sigma Aldrich. Les propriétés obtenues après cuisson (environ 20 min à 170°C) des compositions sont présentées dans le tableau 4 qui suit. 10 Tableau 4 Composition N° T3 Cl C2 MA50 (à 23°C)/MA50 (à 100°C) 2,1 1,7 1,9 MA100 (à 23°C)/MA100 (à 100°C) 1,9 1,7 1,9 MA300 (à 23°C)/MA100 (à 23°C) 2,2 3,2 3,5 MA300 (à 100°C)/MA100 (à 100 °C) 2,8 3,5 4,5 Contrainte nominale à la rupture en MPa (à 23°C) 20,8 21,4 26,5 MA300 en MPa (à 23°C) 7,2 17,9 14,7 La composition Cl et T3 de cet essai sont identiques aux compositions Cl et T3 de l'essai A. La composition C2 selon l'invention représente un autre mode de réalisation de l'invention dans laquelle le taux d'agent de couplage (organosilane de formule (I)) a été modifié. 15 Le tableau 4 montre les propriétés des compositions Cl et C2 selon l'invention par rapport à une composition T3 témoin qui ne comprend aucun agent de couplage. On constate que les compositions selon l'invention Cl et C2 présentent une rigidité qui n'évolue pas ou peu par rapport à la température, tout comme la composition témoin T3. Toutefois, les compositions Cl à C2 selon l'invention présentent de meilleures 20 propriétés de renforcement à 23°C et à 100°C, et de manière surprenante, une meilleure contrainte à la rupture et une meilleure rigidité par rapport à celles de la composition témoin T3, et ce quel que soit le taux d'agent de couplage organosilane de formule (I) utilisé. 3061188 32 III-4) Essai C: Les exemples présentés dans le tableau 5 ont pour objet de montrer les propriétés de caoutchouterie des compositions conformes à l'invention C2, C3 et C4 qui comprennent des copolymères A différents. Les résultats des propriétés mesurées après 5 cuisson sont présentés au tableau 6 et sont comparés aux résultats de la composition témoin Ti. Les taux des différents constituants des compositions C2, C3 et C4 et T1 présentés dans le tableau 5 sont exprimés en pce. Toutes les compositions ont la même fraction volumique de silice (16%) et le même pourcentage massique d'agent de couplage 10 par rapport à la silice (2%) pour les compositions C2, C3 et C4. La composition Ti a un pourcentage massique d'agent de couplage par rapport à la silice de 10%. Tableau 5 Composition Tl C2 C3 C4 Elastomère (1) 100 (-) (-) (-) Copolymère Al (2) (-) 100 (-) (-) Copolymère A2 (3) (-) (-) 100 (-) Copolymère A3 (4) (-) (-) (-) 100 Silice (5) 45 43 43 43 Agent de couplage (6) 4,5 (-) (-) (-) Agent de couplage (7) (-) 0,9 0,9 0,9 Système de réticulation (8) 1,5 (-) (-) (-) Système de réticulation (9) (-) 1,5 1,5 1,5 (1) Elastomère styrène-butadiène SBR comprenant 27% de styrène et dans la partie polybutadiène 24% de motifs -1,2 (vinyle), 28% de motifs -1,4 cis et 48% de 15 motifs -1,4 trans ; sa température de transition vitreuse Tg, mesurée par DSC (Differential Scanning Calorimetry) selon la norme ASTM D3418 de 1999 est égale à -48°C ; (2) Copolymère Ai: Copolymère éthylène/acétate de vinyle (EVA) commercialisé par Arkema sous la référence Evatane 42-60. Le copolymère Al a un pourcentage 20 molaire de monomère d'éthylène (E) égal à 81% et un pourcentage molaire de monomère d'acétate de vinyle (VA) égal à 19%. Il présentant un MFI à 190°C allant de 65 à 85 g/10 mn (MIT =Melt Flow Index et mesuré selon la norme ASTM ISO 1133 de 2011) et une température de fusion Tf, mesurée selon la norme ISO 11357de 2013 égale à 48°C; 3061188 33 (3) Copolymère A2 : copolymère éthylène/acétate de vinyle (EVA) commercialisé par Arlanxeo sous la référence LEVAPREN 500. Le copolymère A2 a un pourcentage molaire de monomère d'éthylène (E) égal à 75% et un pourcentage molaire de monomère d'acétate de vinyle (VA) égal à 25%. Il présente un indice de viscosité 5 Mooney égale à 27±4 UM (indice Mooney 1+4 à 100°C mesuré selon la norme ASTM D1646 (UM = unité Mooney, 1UM=0,83 Newton.mètre) ; (4) Copolymère A3 : copolymère éthylène/acétate de vinyle (EVA) commercialisé par Arlanxeo sous la référence LEVAPREN 700. Le copolymère A3 a un pourcentage molaire de monomère d'éthylène (E) égal à 30% et un pourcentage molaire de 10 monomère d'acétate de vinyle (VA) égal à 70%. Il présente un indice de viscosité Mooney égale à 27±4 UM (indice Mooney 1+4 à 100°C mesuré selon la norme ASTM D1646; (5) Silice « 160 MP » commercialisée par Solvay et dont la surface spécifique BET mesurée la méthode décrite au paragraphe 1-2) est de 160 m2 1g; 15 (6) Agent de couplage : tétrasulfure de bis(3-triéthoxysilylpropyl) (TESPT) commercialisé par Evonik sous la référence « S169» ; (7) Agent de couplage organosilane de formule (I) : méthacryloxypropyltriméthoxysilane commercialisé par Gelest (n°CAS : 2530-85-0) ; 20 (8) Système de vulcanisation au soufre comprenant 1,5 pce de soufre et 1,5 pce d'accélérateur N-cyclohexy1-2-benzothiazyl-sulfénamide (CBS). L'accélérateur est commercialisé sous le nom de « Santocure CBS » par Flexys ; (9) Système de réticulation : peroxyde de dicumyle (DICUP) commercialisé par Sigma Aldrich. 25 Les propriétés obtenues après cuisson (environ 20 min à 170°C) des compositions sont présentées dans le tableau 6 qui suit. 3061188 34 Tableau 6 Composition N° Tl C2 C3 C4 MASO (à 23°C)/MA50 (à 100°C) 1,0 1,9 1,6 1,4 MA100 (à 23°C)/MA100 (à 100°C) 1,1 1,9 1,6 1,5 MA300 (à 23°C)/MA100 (à 23°C) 4,3 3,5 4,4 5,0 MA300 (à 100°C)/MA100 (à 100 °C) 4,2 4,5 4,6 4,9 Contrainte nominale à la rupture en MPa (à 23°C) 21,4 26,5 28,5 25,1 MA300 en MPa (à 23°C) 9,7 14,7 13,3 17,2 La composition témoin Ti de l'essai C est identique à celle de l'essai A et la composition C2 conforme à l'invention de l'essai C est identique à celle de l'essai B. Les compositions C3 et C4 représentent un autre mode de réalisation de l'invention dans 5 laquelle la nature du copolymère A est différente. Le tableau 6 montre que les propriétés des compositions C3 et C4 selon l'invention sont comparables aux propriétés de la composition C2 selon l'invention. L'ensemble des compositions selon l'invention C2, C3 et C4 présente les propriétés recherchées en terme d'évolution de la rigidité en fonction de la température, de 10 renforcement à 23°C et à 100°C, de contrainte à la rupture et de rigidité. Certaines de ces propriétés sont même améliorées par rapport à celles de la composition témoin Ti classiquement utilisée pour la fabrication de bande de roulement destinée à équiper des pneumatiques (composition témoin Ti). De manière surprenante, l'amélioration de ces propriétés est obtenue avec des taux massique d'agents de couplage (organosilane de 15 formule générale (I)) plus faible que ceux utilisée dans la composition témoin Ti. III-5) Essai D: Les exemples présentés dans le tableau 7 ont pour objet de montrer les propriétés de caoutchouterie des compositions conformes à l'invention C2, CS à C7 en fonction des différents agents de couplage (organosilane de formule générale (I)) utilisés. 20 Les résultats des propriétés mesurées après cuisson sont présentés au tableau 8 et sont comparés aux résultats de la composition témoin Ti précédemment décrite. Les taux des différents constituants des compositions C2, CS à C7 et Ti présentés dans le tableau 7 sont exprimés en pce. Toutes les compositions ont la même fraction volumique de silice (16%) et le même pourcentage massique d'agent de couplage 3061188 35 par rapport à la silice (2%) pour les compositions C2, C5 et C7. La composition Ti a un pourcentage massique d'agent de couplage par rapport à la silice de 10%. Tableau 7 Composition Tl C2 C5 C6 C7 Elastomère (1) 100 (-) (-) (-) (-) Copolymère Al (2) (-) 100 100 100 100 Silice (3) 45 43 43 43 43 Agent de couplage (4) 4,5 (-) (-) (-) (-) Agent de couplage (5 (-) 0,9 (-) (-) (-) Agent de couplage (6) (-) (-) 0,9 (-) (-) Agent de couplage (7) (-) (-) (-) 0,9 (-) Agent de couplage (8) (-) (-) (-) (-) 0,9 Système de réticulation (9) 1,5 (-) (-) (-) (-) Système de réticulation (10) (-) 1,5 1,5 1,5 1,5 (1) Elastomère styrène-butadiène SBR comprenant 27% de styrène et dans la partie 5 polybutadiène 24% de motifs -1,2 (vinyle), 28% de motifs -1,4 cis et 48% de motifs -1,4 trans ; sa température de transition vitreuse Tg, mesurée par DSC (Differential Scanning Calorimetry) selon la norme ASTM D3418 de 1999 est égale à -48°C. (2) Copolymère Ai: Copolymère éthylène/acétate de vinyle (EVA) commercialisé par 10 Arkema sous la référence Evatane 42-60. Le copolymère Al a un pourcentage molaire de monomère d'éthylène (E) égal à 81% et un pourcentage molaire de monomère d'acétate de vinyle (VA) égal à 19%. Il présentant un MFI à 190°C allant de 65 à 85 g/10 mn (MIT =Melt Flow Index et mesuré selon la norme ASTM ISO 1133 de 2011) et une température de fusion Tf, mesurée selon la norme ISO 11357de 15 2013 égale à 48°C ; (3) Silice « 160 MI P» commercialisée par la société Solvay et dont la surface spécifique BET mesurée la méthode décrite au paragraphe I-2) est de 160 m2 /g. (4) Agent de couplage : tétrasulfure de bis(3-triéthoxysilylpropyl) (TESPT) commercialisé par Evonik sous la référence « SI69»; 20 (5) Agent de couplage organosilane de formule (I) : méthacryloxypropyltriméthoxysilane commercialisé chez Gelest (n°CAS : 2530-85-0); (6) Agent de couplage organosilane de formule (I) : 3-(triethoxysilyl)propyl méthacrylate commercialisé par Gelest (n°CAS : 21142-29-0) ; 3061188 36 (7) Agent de couplage organosilane de formule (I) : 3-aminopropyltriethoxysilane commercialisé par Gelest (n°CAS : 919-30-2) ; (8) Agent de couplage organosilane de formule (I) : 7-bromoheptyltrimethoxysilane commercialisé par Gelest; 5 (9) Système de vulcanisation au soufre comprenant 1,5 pce de soufre et 1,5 pce d'accélérateur N-cyclohexy1-2-benzothiazyl-sulfénamide (CBS). L'accélérateur est commercialisé sous le nom de « Santocure CBS » par Flexys ; (10) Système de réticulation : peroxyde de dicumyle (DICUP) commercialisé par Sigma Aldrich. 10 Les propriétés obtenues après cuisson (environ 20 min à 170°C) des compositions sont présentées dans le tableau 8 qui suit. Tableau 8 Composition N° Tl C2 C5 C6 C7 MA50 (à 23°C)/MA50 (à 100°C) 1,0 1,9 1,9 1,9 1,9 MA100 (à 23°C)/MA100 (à 100°C) 1,1 1,9 1,9 1,9 1,9 MA300 (à 23°C)/MA100 (à 23°C) 4,3 3,5 3,6 3,5 3,2 MA300 (à 100°C)/MA100 (à 100 °C) 4,2 4,5 5,2 4,9 4,1 Contrainte nominale à la rupture en MPa (à 23°C) 21,4 26,5 25,4 25,8 24,0 MA300 en MPa (à 23°C) 9,7 14,7 11,2 11,4 10,9 La composition témoin Ti de l'essai D est identique à celle de l'essai A et la composition C2 conforme à l'invention de l'essai D est identique à celle de l'essai B. Les 15 compositions C5 à C7 représentent d'autres modes de réalisation de l'invention dans lesquelles la nature de l'agent de couplage (organosilane de formule (I)) est différente de celles des compositions précédentes. Le tableau 8 montre que les propriétés des compositions C5 et C7 selon l'invention sont comparables aux propriétés de la composition C2 selon l'invention. 20 L'ensemble des compositions selon l'invention C2, C5 et C7 présente les propriétés recherchées en terme d'évolution de la rigidité en fonction de la température, de renforcement à 23°C et à 100°C, de contrainte à la rupture et de rigidité. De manière surprenante, les compositions C2 et C5 à C7 selon l'invention qui ont un taux d'agent de couplage plus bas que celui de la composition témoin Ti présentent de meilleures 25 propriétés de contrainte à la rupture et de rigidité que celles obtenues pour la composition 3061188 37 témoin Ti, et ce quel que soit la nature de l'agent de couplage (organosilane de formule (I)) utilisé. III-6) Essai E: Les exemples présentés dans le tableau 9 ont pour objet de montrer les 5 propriétés de caoutchouterie des compositions conformes à l'invention C2, C8 à C10 en fonction de différents taux de charges renforçantes inorganiques utilisés. Les résultats des propriétés mesurées après cuisson sont présentés au tableau 10 et sont comparés aux résultats de la composition témoin Ti précédemment décrite. Les taux des différents constituants des compositions C2, C8 à C10 et Ti 10 présentés dans le tableau 7 sont exprimés en pce. Les compositions ont des fractions volumique de silice différentes pour un même pourcentage massique d'agent de couplage par rapport à la silice (2 %) à l'exception de la composition Ti dont le pourcentage massique d'agent de couplage est égale à 10 % Tableau 9 Composition Tl C2 C8 C9 C10 Elastomère SBR (1) 100 (-) (-) (-) (-) Copolymère Al (2) (-) 100 100 100 100 Silice (3) 45 43 34 38 49 Agent de couplage (4) 4,5 (-) (-) (-) (-) Agent de couplage (5) (-) 0,9 0,7 0,8 1 Système de réticulation (6) 1,5 (-) (-) (-) (-) Système de réticulation (7) (-) 1,5 1,5 1,5 1,5 Fraction volumique de silice (%) 16 16 13 14,5 18 % massique d'agent de couplage par rapport à la silice 10 2 2 2 2 15 (1) Elastomère styrène-butadiène SBR comprenant 27% de styrène et dans la partie polybutadiène 24% de motifs -1,2 (vinyle), 28% de motifs -1,4 cis et 48% de motifs -1,4 trans ; sa température de transition vitreuse Tg, mesurée par DSC (Differential Scanning Calorimetry) selon la norme ASTM D3418 (1999) est égale à - 48°C; 20 (2) Copolymère Ai: Copolymère éthylène/acétate de vinyle (EVA) commercialisé par Arkema sous la référence Evatane 42-60. Le copolymère Al a un pourcentage molaire de monomère d'éthylène (E) égal à 81% et un pourcentage molaire de 3061188 38 monomère d'acétate de vinyle (VA) égal à 19%. Il présentant un MFI à 190°C allant de 65 à 85 g/10 mn (MIT =Melt Flow Index et mesuré selon la norme ASTM ISO 1133 de 2011) et une température de fusion Tf, mesurée selon la norme ISO 11357de 2013 égale à 48°C; 5 (3) Silice « 160 MI P» commercialisée par la société Solvay et dont la surface spécifique BET mesurée la méthode décrite au paragraphe I-2) est de 160 m2 /g. (4) Agent de couplage : tétrasulfure de bis(3-triéthoxysilylpropyl) (TESPT) commercialisé par Evonik sous la référence « SI69»; (5) Agent de couplage organosilane de formule (I) : 10 méthacryloxypropyltriméthoxysilane commercialisé par Gelest (n°CAS : 2530-85-0); (6) Système de vulcanisation au soufre comprenant 1,5 pce de soufre et 1,5 pce d'accélérateur N-cyclohexy1-2-benzothiazyl-sulfénamide (CBS). L'accélérateur est commercialisé sous le nom de « Santocure CBS » par Flexys ; (7) Système de réticulation : peroxyde de dicumyle (DICUP) commercialisé par Sigma 15 Aldrich. Les propriétés obtenues après cuisson (environ 20 min à 170°C) des compositions sont présentées dans le tableau 10 qui suit. Tableau 10 Composition N° Tl C2 C8 C9 C10 MA50 (à 23°C)/MA50 (à 100°C) 1,0 1,9 1,9 1,9 1,8 MA100 (à 23°C)/MA100 (à 100°C) 1,1 1,9 1,9 1,9 1,8 MA300 (à 23°C)/MA100 (à 23°C) 4,3 3,5 3,6 3,5 3,4 MA300 (à 100°C)/MA100 (à 100 °C) 4,2 4,5 4,4 4,0 4,1 Contrainte nominale à la rupture en MPa (à 23°C) 21,4 26,5 25,0 22,7 24,5 MA300 en MPa (à 23°C) 9,7 14,7 10,8 14,2 16,9 La composition témoin T1 de l'essai D est identique à celle de l'essai A et la 20 composition C2 conforme à l'invention de l'essai D est identique à celle de l'essai B. Les compositions C5 à C7 représentent d'autres modes de réalisation de l'invention dans le taux de charge renforçante inorganique est différent de celui des compositions précédentes. Le tableau 10 montre que les propriétés des compositions C8 à C10 selon l'invention sont comparables aux propriétés de la composition C2 selon l'invention. 25 L'ensemble des compositions selon l'invention C2, C8 à C10 présente les propriétés 3061188 39 recherchées en terme d'évolution de la rigidité en fonction de la température, de renforcement à 23°C et à 100°C, de contrainte à la rupture et de rigidité. De manière surprenante, la composition C8 selon l'invention qui a un taux de silice et d'agent de couplage (organosilane de formule (I)) plus bas que celui de la composition témoin T1 5 présente de meilleurs propriétés de renforcement à 100°C ainsi que de meilleures propriétés de contrainte à la rupture et de rigidité que celles obtenues pour la composition témoin Ti. REVENDICATIONS1. Composition de caoutchouc à base d'au moins : - un copolymère A à base d'au moins un monomère d'éthylène et d'au moins un monomère d'acétate de vinyle ; - une charge renforçante inorganique ; - à titre d'agent de couplage entre ledit copolymère A et ladite charge renforçante inorganique un composé organosilane de formule (I) B-Z-Si(G1)(3_d)(G2)(d) (I) dans laquelle : - B représente un groupe fonctionnel interagissant avec le copolymère A, le groupe B étant choisi parmi les groupes vinyliques, les atomes d'halogène, les groupes ct,13 énones insaturées, les groupes acryloxy, les groupes méthacryloxy, les groupes acrylamido, les groupes méthacrylamido et les groupes amino, - Z représente un groupe espaceur formé d'une chaîne hydrocarbonée divalente comportant de 1 à 18 atomes de carbone et permettant de relier le groupe B à l'atome de silicium; - Gl identiques ou différents, représentent chacun un groupe hydrocarboné monovalent choisi parmi les alkyles, linéaires ou ramifiés, ayant de 1 à 18 atomes de carbone, les cycloalkyles ou les aryles, substitués ou non substitués, ayant de 5 à 18 atomes de carbone, alkenyloxyles, substitués ou non substitués, ayant de 2 à 18 atomes de carbone, les groupes aryloxy ou aralkyloxy, substitués ou non substitués, ayant de 6 à 18 atomes de carbone ou un groupe monovalent se présentant sous la forme R1-(-0-(CJ2)a)b-0- dans laquelle J représente un hydrogène, un groupe phényle ou un groupe alkyle ayant de 1 à 4 atomes de carbone, b est un nombre entier appartenant à l'intervalle 1 à 18 et a est un nombre entier appartenant à l'intervalle 1 à 6, et R1 étant choisi parmi les alkyles, linéaires ou ramifiés, substitués ou non substitués, ayant de 1 à 4 atomes de carbone ou les alcoxyles, linéaires ou ramifiés, substitués ou non substitués, ayant de 1 à 4 atomes de carbone, - G2 identiques ou différents, représentent chacun un groupe monovalent choisi parmi le groupe hydroxyle (-OH), les alcoxyles, 3061188 41 linéaires ou ramifiés, substitués ou non substitués, ayant de 1 à 18 atomes de carbone ; - d est égal à 1, 2 ou 3 ; et - un système de réticulation aux peroxydes. 5 2. Composition selon la revendication 1, dans laquelle la chaîne hydrocarbonée du groupe espaceur Z du composé organosilane de formule (I) est interrompue par un ou plusieurs hétéroatomes choisis parmi 0, S et N. 3. Composition selon la revendication 1 ou 2, dans laquelle le groupe espaceur Z du composé organosilane de formule (I) est choisie parmi les alkylènes en C1-C18 10 linéaires ou ramifiés, les alkylarylènes en C7-C12 et les arylalkylènes en C7-C12, de préférence entre alkylènes en C1-C8 linéaires ou ramifiés, les alkylarylènes en C7- C10 et les arylalkylènes en C7-C10. 4. Composition selon l'une quelconques des revendications 1 à 3, dans laquelle le groupe Gl du composé organosilane de formule (I), identiques ou différents, est 15 choisi parmi les alkyles, linéaires ou ramifiés, ayant de 1 à 10 atomes de carbone, les cycloalkyles ou les aryles, substitués ou non substitués, ayant de 5 à 10 atomes de carbone ou un groupe monovalent se présentant sous la forme R1-(-0-(CJ2)a)b-0- dans laquelle J représente un hydrogène ou un groupe alkyle ayant de 1 à 4 atomes de carbone, b est un nombre entier appartenant à l'intervalle 1 à 4 et a est un nombre 20 entier appartenant à l'intervalle 1 à 4, et R1 étant choisi parmi les alkyles, linéaires ou ramifiés, substitués ou non substitués, ayant de 1 à 4 atomes de carbone ou les alcoxyles, linéaires ou ramifiés, substitués ou non substitués, ayant de 1 à 4 atomes de carbone et le groupe G2 du composé organosilane de formule (I), identiques ou différents, représente chacun un groupe monovalent choisi parmi le groupe 25 hydroxyle (-OH), les alcoxyles, linéaires ou ramifiés, substitués ou non substitués, ayant de 1 à 10 atomes de carbone. 5. Composition selon selon la revendication 1, dans laquelle l'agent de couplage est un composé organosilane de formule (I) dans laquelle : - le groupe B est choisi parmi les atomes d'halogène (de préférence le 30 brome), les groupes acryloxy, les groupes méthacryloxy, les groupes acrylamido, les groupes méthacrylamido et les groupes amino ; - Z représente un groupe espaceur formé d'une chaîne hydrocarbonée divalente et est choisie parmi les alkylènes en C1-C8 linéaires ou ramifiés ; 3061188 42 - Gl identiques ou différents, représentent chacun un groupe hydrocarboné monovalent choisi parmi les alkyles, linéaires ou ramifiés, ayant de 1 à 4 atomes de carbone ou un groupe monovalent se présentant sous la forme R'-(-0-(CJ2)a)b-0- dans laquelle J 5 représente un hydrogène ou un groupe alkyle ayant de 1 à 4 atomes de carbone, b est un nombre entier appartenant à l'intervalle 1 à 4 et a est un nombre entier appartenant à l'intervalle 1 à 4, et R1 étant choisi parmi les alkyles, linéaires ou ramifiés, substitués ou non substitués, ayant de 1 à 4 atomes de carbone ou les alcoxyles, linéaires ou 10 ramifiés, substitués ou non substitués, ayant de 1 à 4 atomes de carbone ; - G2, identiques ou différents, représentent chacun un groupe monovalent choisi parmi le groupe hydroxyle (-OH), les alcoxyles, linéaires ou ramifiés, substitués ou non substitués, ayant de 1 à 4 15 atomes de carbone ; et - d est égal à 1, 2 ou 3. 6. Composition selon l'une quelconque des revendications 1 à 5, dans laquelle le taux molaire de monomère d'éthylène dans le copolymère A est supérieur ou égal à 51%, de préférence supérieur ou égal à 55%. 20 7. Composition selon la revendication 6, dans laquelle le taux molaire de monomère d'éthylène dans le copolymère A va de 57% à 90%. 8. Composition selon l'une quelconque des revendications 1 à 7, dans laquelle le copolymère A est constitué de monomère d'éthylène et de monomère d'acétate de vinyle. 25 9. Composition selon l'une des revendications 1 à 8, comprenant un mélange de copolymères A différents les uns des autres. 10. Composition selon l'une quelconque des revendications 1 à 9, dans laquelle le taux de copolymère ou du mélange de copolymères A est d'au moins 50 pce. 11. Composition selon l'une quelconque des revendications 1 à 10, dans laquelle le taux 30 de copolymère ou du mélange de copolymères A est égal à 100 pce. 12. Composition selon l'une quelconque des revendications 1 à 11, comprenant en outre un polymère C, différent du copolymère A, le polymère C étant un élastomère diénique. 3061188 43 13. Composition selon la revendication 12, dans laquelle l'élastomère diénique a un taux molaire de motif diénique inférieur à 15 %. 14. Composition selon l'une quelconque des revendications 1 à 13, dans laquelle le taux de charge renforçante inorganique est supérieur ou égal à 20 pce. 5 15. Composition selon l'une quelconque des revendications 1 à 14, dans laquelle le taux du composé organosilane de formule (I) va de 0,2 à 12 pce. 16. Composition selon l'une quelconque des revendications 1 à 15, dans laquelle le taux du composé organosilane de formule (I) est supérieur ou égal à 1% en poids par rapport au poids de la charge renforçante inorganique. 10 17. Composition selon la revendication 16, dans laquelle le taux du composé organosilane de formule (I) va de 1% à 15% en poids par rapport au poids de la charge renforçante inorganique. 18. Composition selon l'une quelconque des revendications 1 à 17, dans laquelle la charge renforçante inorganique comprend de la silice. 15 19. Article semi-fini pour pneumatique comprenant au moins une composition conforme à l'une quelconque des revendications 1 à 18. 20. Pneumatique comprenant au moins une composition conforme à l'une quelconque des revendications 1 à 18 ou comprenant au moins un article semi-fini pour pneumatique conforme à la revendication 19. 20